(57)【要約】  支持フィルムと、支持フィルム上に設けられた感光層と、を備え、感光層が、導電性繊維、バインダーポリマー、光重合性化合物、光重合開始剤、及び紫外線吸収剤を含有する、感光性導電フィルム。
2016167228.tif 000002
【特許請求の範囲】
【請求項１】
支持フィルムと、前記支持フィルム上に設けられた感光層と、を備え、
前記感光層が、導電性繊維、バインダーポリマー、光重合性化合物、光重合開始剤、及び紫外線吸収剤を含有する、感光性導電フィルム。
【請求項２】
前記紫外線吸収剤が２５０ｎｍ以上４００ｎｍ以下の波長域に極大吸収波長を有する、請求項１に記載の感光性導電フィルム。
【請求項３】
４００ｎｍ以上７００ｎｍ以下の波長域における可視光透過率の最小値が８５％以上である、請求項１又は２に記載の感光性導電フィルム。
【請求項４】
前記紫外線吸収剤が熱重合性基又は光重合性基を有する、請求項１〜３のいずれか一項に記載の感光性導電フィルム。
【請求項５】
前記紫外線吸収剤がポリマー型紫外線吸収剤である、請求項１〜３のいずれか一項に記載の感光性導電フィルム。
【請求項６】
前記導電性繊維が銀繊維である、請求項１〜５のいずれか一項に記載の感光性導電フィルム。
【請求項７】
請求項１〜６のいずれか一項に記載の感光性導電フィルムの感光層を基材上に転写する工程と、
前記基材上に転写された前記感光層にパターン状に活性光線を照射する露光工程と、
前記感光層の未露光部を除去することにより導電パターンを形成する現像工程と、
を備える導電パターンの形成方法。
【請求項８】
基材と、前記基材上に請求項７に記載の方法により形成された導電パターンと、を有する、導電パターン付き基材。
【請求項９】
請求項８に記載の導電パターン付き基材を備える、タッチパネルセンサ。
【発明の詳細な説明】
【技術分野】
【０００１】
本発明は、感光性導電フィルム、導電パターンの形成方法、導電パターン付き基材、及びタッチパネルセンサに関する。
【背景技術】
【０００２】
パソコン、テレビ等の大型電子機器、カーナビゲーション、携帯電話、電子辞書等の小型電子機器、ＯＡ機器、ＦＡ機器等の表示機器などには液晶表示素子又はタッチパネルセンサが用いられている。これら液晶表示素子及びタッチパネルセンサには透明電極材が必要である。【０００３】
タッチパネルは、すでに各種の方式が実用化されている。近年、静電容量方式のタッチパネルの利用が進んでいる。静電容量方式タッチパネルでは、指先（導電体）がタッチ入力面に接触すると、指先と導電膜との間が静電容量結合し、コンデンサを形成する。静電容量方式タッチパネルは、指先の接触位置における電荷の変化を捉えることによって、その座標を検出している。【０００４】
特に、投影型静電容量方式のタッチパネルは、指先の多点検出が可能なため、複雑な指示を行うことができるという良好な操作性を備える。その操作性の良さから、携帯電話及び携帯型音楽プレーヤ等の小型の表示装置を有する機器における表示面上の入力装置として投影型静電容量方式のタッチパネルの利用が進んでいる。【０００５】
一般に、投影型静電容量方式のタッチパネルでは、Ｘ軸とＹ軸による２次元座標を表現するために、複数のＸ電極と上記Ｘ電極に直交する複数のＹ電極とが、２層構造を形成している。これらの電極には透明電極材が用いられる。【０００６】
従来、透明電極材には、高い光透過率を示すことから、ＩＴＯ、酸化インジウム及び酸化スズ等が用いられている。しかし、最近、これらに替わる材料を用いて透明電極（透明な導電パターン）を形成する試みがなされている。例えば、下記特許文献１には、導電性繊維を含有する感光層を有する感光性導電フィルムによる導電パターンの形成方法が提案されている。この技術を用いれば、種々の基板上にフォトリソグラフィー工程で直接導電パターンを簡便に形成できる。
【先行技術文献】
【特許文献】
【０００７】
【特許文献１】国際特許公開第２０１０／０２１２２４号公報
【発明の概要】
【発明が解決しようとする課題】
【０００８】
上記特許文献１に記載されている感光性導電フィルムでは、種々の基板上に簡便に導電パターンを形成することが可能であるが、導電性繊維を含む感光層を、露光、現像することでパターニングを行う場合、解像度が低下する傾向にあることを本発明者は見出した。【０００９】
本発明の目的は、充分な解像度で導電性繊維を含む導電パターンを形成することができる感光性導電フィルム、及び導電パターンの形成方法、並びに解像度に優れる導電パターンを有する導電パターン付き基材、及びタッチパネルを提供することを目的とする。
【課題を解決するための手段】
【００１０】
本発明者は、上記課題を解決すべく検討した結果、導電性繊維を含む感光層に紫外線吸収剤を配合することで、解像度を向上できることを見出し、本発明を完成するに至った。【００１１】
本発明は、支持フィルムと、上記支持フィルム上に設けられた感光層と、を備え、上記感光層が、導電性繊維、バインダーポリマー、光重合性化合物、光重合開始剤、及び紫外線吸収剤を含有する、感光性導電フィルムを提供する。【００１２】
本発明の感光性導電フィルムによれば、充分な解像度で導電性繊維を含む導電パターンを形成することができる。これは、感光層が紫外線吸収剤を含む上記組成を有することにより、パターニングを行う際に、導電性繊維により発生する散乱光が吸収され、ハレーションによる影響を低減できるためと推察される。【００１３】
紫外線吸収剤は、２５０ｎｍ以上４００ｎｍ以下の波長域に極大吸収波長を有してもよい。このような紫外線吸収剤は、導電性繊維による散乱光を効果的に吸収することができ、解像度低下をより高度に抑制することができる。【００１４】
感光性導電フィルムは、４００〜７００ｎｍにおける可視光透過率の最小値が８５％以上であってもよい。可視光透過率の最小値が上記範囲にあることにより、着色がなく、透明性に優れる導電パターンを提供することができる。【００１５】
紫外線吸収剤は、熱重合性基又は光重合性基を有していてもよい。このような紫外線吸収剤を用いる場合、感光層又はその硬化物からの紫外線吸収剤の染み出しをさらに抑制することができる。【００１６】
紫外線吸収剤は、ポリマー型紫外線吸収剤であってもよい。このような紫外線吸収剤を用いる場合、感光層又はその硬化物からの紫外線吸収剤の染み出しをさらに抑制することができる。【００１７】
導電性繊維は、銀繊維であってもよい。銀繊維を用いることで、４００ｎｍ以上７００ｎｍ以下の波長域において高い可視光透過率を有し、かつ高い導電性を有する感光性導電フィルムを提供することができる。【００１８】
本発明はまた、本発明の感光性導電フィルムの感光層を基材上に転写する工程と、上記基材上に転写された上記感光層にパターン状に活性光線を照射する露光工程と、上記感光層の未露光部を除去することにより導電パターンを形成する現像工程と、を備える導電パターンの形成方法を提供する。【００１９】
本発明の導電パターンの形成方法によれば、導電性繊維を含む感光層の場合であっても、充分な解像度で導電パターンを形成することができる。本導電パターンの形成方法によれば、基材上に簡便に導電パターンを形成することができる。【００２０】
本発明はまた、基材と、上記基材上に本発明の導電パターンの形成方法により形成された導電パターンとを有する、導電パターン付き基材を提供する。【００２１】
本発明の導電パターン付き基材は、上述の導電パターンの形成方法により形成された導電パターンを有することから、解像度に優れる導電パターン、すなわち、より細い導電パターン、及びより細いスペース部（感光層除去部）を有することができる。【００２２】
また本発明は、本発明の導電パターン付き基材を備える、タッチパネルセンサを提供する。【００２３】
本発明のタッチパネルセンサは、上述の導電パターン付き基材を備えることから、導電パターンのパターン見えを小さくすることができ、視認性を向上（パターンが見え難く）することができる。
【発明の効果】
【００２４】
本発明によれば、充分な解像度で導電性繊維を含む導電パターンを形成することができる感光性導電フィルム、及び導電パターンの形成方法、並びに解像度に優れる導電パターンを有する導電パターン付き基材、及びタッチパネルを提供することができる。
【図面の簡単な説明】
【００２５】
【図１】感光性導電フィルムの一実施形態を示す模式断面図である。
【図２】感光性導電フィルムの一実施形態を示す一部切欠き斜視図である。
【図３】感光性導電フィルムを用いた導電パターンの形成方法の一実施形態を説明するための模式断面図である。
【図４】感光性導電フィルムを用いた導電パターンの形成方法の別の実施形態を説明するための模式断面図である。
【図５】感光性導電フィルムを用いた導電パターンの形成方法の別の実施形態を説明するための模式断面図である。
【図６】静電容量式のタッチパネルセンサの一例を示す模式上面図である。
【発明を実施するための形態】
【００２６】
以下、本発明の好適な実施形態について詳細に説明する。本明細書における「（メタ）アクリレート」とは、「アクリレート」又は「メタクリレート」を意味する。同様に「（メタ）アクリル酸」とは、「アクリル酸」又は「メタクリル酸」を意味し、「（メタ）アクリロイル基」とは、「アクリロイル基」又は「メタクリロイル基」を意味する。また「〜」を用いて示された数値範囲は、「〜」の前後に記載される数値をそれぞれ最小値及び最大値として含む範囲を示す。
「Ａ又はＢ」とは、ＡとＢのどちらか一方を含んでいればよく、両方とも含んでいてもよい。また、例示材料は特に断らない限り単独で用いてもよいし、２種以上を組み合わせて用いてもよい。
【００２７】
＜感光性導電フィルム＞
本実施形態に係る感光性導電フィルムは、支持フィルムと、上記支持フィルム上に設けられた感光層とを備え、上記感光層が、導電性繊維、バインダーポリマー、光重合性化合物、光重合開始剤、及び紫外線吸収剤を含有する。感光性導電フィルムの一実施形態を図１に示す。感光性導電フィルム１０は、支持フィルム１、感光層４、及び保護フィルム５からなり、感光層４は、導電膜２と感光性樹脂層３とからなる。導電膜２は導電性繊維を含有する。なお、感光性導電フィルムは、感光層を基材上に転写し、基材上に感光層を形成するために使用されることから、転写形感光性導電フィルムともいえる。
【００２８】
図１においては、感光性導電フィルム１０は、導電膜２と、導電膜２上に設けられた感光性樹脂層３との境界が明確となるように記載されているが、導電膜２と感光性樹脂層３との境界は必ずしも明確になっていなくともよい。導電膜は感光層の面方向に導電性が得られるものであればよく、導電膜に感光性樹脂層が混じり合った態様であってもよい。例えば、導電膜中に感光性樹脂層を構成する組成物が含浸されていたり、感光性樹脂層を構成する組成物が導電膜の表面に存在していたりしてもよい。
【００２９】
以下、感光性導電フィルム１０を構成する支持フィルム１、感光層４（導電膜２及び感光性樹脂層３）並びに保護フィルム５のそれぞれについて詳細に説明する。
【００３０】
支持フィルム１としては、耐熱性及び耐溶剤性を有する重合体フィルムが挙げられる。このような重合体フィルムとしては、例えば、ポリエチレンテレフタレートフィルム、ポリエチレンフィルム、ポリプロピレンフィルム、及びポリカーボネートフィルム等が挙げられる。これらの重合体フィルムのうち、透明性及び耐熱性の観点からは、ポリエチレンテレフタレートフィルムが好ましい。なお、これらの重合体フィルムは感光層４からの剥離が容易となるように表面処理が施されていてもよく、感光層４からの剥離が容易となるような材料であることが好ましい。
【００３１】
支持フィルム１の厚みは、５〜３００μｍであることが好ましく、１０〜２００μｍであることがより好ましく、１５〜１００μｍであることがさらに好ましく、３０〜７０μｍであることが特に好ましい。導電膜２を形成するために導電性分散液若しくは感光性樹脂層３を形成するために感光性樹脂組成物を塗工する工程、又は露光した感光性樹脂層３を現像する前に支持フィルムを剥離する工程において、機械的強度が低下し、支持フィルムが破れることを防止する観点から、５μｍ以上であることが好ましく、１０μｍ以上であることがより好ましく、１５μｍ以上であることがさらに好ましく、３０μｍ以上であることが特に好ましい。また、支持フィルムを介して活性光線を感光性樹脂層に照射する場合のパターンの解像度により優れる観点から、３００μｍ以下であることが好ましく、２００μｍ以下であることがより好ましく、１００μｍ以下であることがさらに好ましく、７０μｍ以下であることが特に好ましい。
【００３２】
支持フィルム１のヘーズ値は、感度及び解像度を良好にできる観点から、０．０１〜５．０％であることが好ましく、０．０１〜３．０％であることがより好ましく、０．０１〜２．０％であることがさらに好ましく、０．０１〜１．０％であることが特に好ましい。なお、ヘーズ値はＪＩＳ  Ｋ  ７３７５（２００８年制定）に準拠して測定することができる。また、ＮＤＨ−１００１ＤＰ（日本電色工業（株）製、商品名）等の市販の濁度計等でも測定可能である。
【００３３】
導電性繊維としては、金、銀、銅、白金等の金属繊維、又はカーボンナノチューブ等の炭素繊維などが挙げられる。導電性繊維の調製方法が簡便であること、また導電性繊維の形状を制御しやすいこと、４００〜７００ｎｍの波長域において高い可視光透過率を有し、かつ高い導電性を有する点から、導電性繊維としては、銀繊維が好ましく、銀ナノワイヤがより好ましい。ここで、ナノワイヤとは、例えば、２つの次元（Ｘ，Ｙ）のサイズの違いが小さく（具体的にはサイズの差が５倍以下）、かつ、Ｘ及びＹのいずれもが、３００ｎｍ以下のサイズであり、残る１つの次元（Ｚ）のサイズが、Ｘ及びＹの１０倍以上である形状のことを示す。
【００３４】
図２は、感光性導電フィルムの一実施形態を示す一部切欠き斜視図である。導電膜２は、図２に示す感光性導電フィルム１２のように、導電性繊維同士が接触してなる網目構造を有することが好ましい。このような網目構造を有する導電膜２は、感光性樹脂層３の支持フィルム１側の表面に形成されていてもよいが、支持フィルム１を剥離したときに露出する感光層４の表面においてその面方向に導電性が得られるのであれば、導電膜２に感光性樹脂層３の一部が入り込む形態で形成されていてもよく、感光性樹脂層３の支持フィルム１側の表層に導電膜２が含まれる形態で形成されていてもよい。
【００３５】
銀繊維又は銀ナノワイヤを含む導電性繊維は、例えば、銀イオンをＮａＢＨ４等の還元剤で還元する方法、又はポリオール法により調製することができる。
【００３６】
導電性繊維の繊維径は、１ｎｍ〜１００ｎｍであることが好ましく、２ｎｍ〜５０ｎｍであることがより好ましく、３ｎｍ〜３０ｎｍであることがさらに好ましい。また、導電性繊維の繊維長は、１μｍ〜１００μｍであることが好ましく、２μｍ〜５０μｍであることがより好ましく、３μｍ〜１０μｍであることがさらに好ましい。繊維径及び繊維長は、走査型電子顕微鏡により測定することができる。
【００３７】
導電膜２には、導電性繊維と合わせて有機導電体を用いてもよい。有機導電体としては、特に制限無く用いることができるが、高い透明性と導電性の観点から、チオフェン誘導体及びアニリン誘導体のポリマー等の有機導電体を用いることが好ましい。具体的には、ポリエチレンジオキシチオフェン、ポリヘキシルチオフェン、ポリアニリン、ポリビニルピロリドン等を用いることができる。
【００３８】
導電膜２の厚みは、本発明の感光性導電フィルムを用いて形成される導電パターンの用途や求められる導電性によっても異なるが、１μｍ以下であることが好ましく、１ｎｍ〜０．５μｍであることがより好ましく、５ｎｍ〜０．１μｍであることがさらに好ましい。導電膜２の厚みが１μｍ以下であると、４００〜７００ｎｍの波長域での光透過率が高く、パターン形成性にも優れ、特に透明電極の作製に好適なものとなる。導電膜２の厚みは、走査型電子顕微鏡によって測定される値を指す。
【００３９】
導電膜２は、例えば、上述した導電性繊維又は有機導電体を水又は有機溶剤と、界面活性剤等の分散安定剤などを加えた導電性分散液を支持フィルム１上に塗工した後、乾燥することにより形成することができる。乾燥後、支持フィルム１上に形成した導電膜２は、必要に応じてラミネートされてもよい。
【００４０】
塗工は、ロールコート法、コンマコート法、グラビアコート法、エアーナイフコート法、ダイコート法、バーコート法、スプレーコート法等の公知の方法で行うことができる。また、乾燥は、３０〜１５０℃で１〜３０分間程度、熱風対流式乾燥機等で行うことができる。導電膜２において、導電性繊維及び有機導電体は界面活性剤又は分散安定剤と共存していてもかまわない。
【００４１】
導電膜２、及び導電膜２を備える感光性導電フィルムの表面抵抗率は、導電性繊維の量によって調整することができる。導電性繊維の量が多いほど導電膜の表面抵抗率が下がり、導電性を高くすることができる。一方で、導電性繊維の量が多いほど透過率が下がる。また、導電性繊維の量が多いほど導電性繊維による光散乱が強くなり、解像度が低下する傾向にある。
【００４２】
本実施形態においては、感光層が紫外線吸収剤を含んでいればよく、例えば、紫外線吸収剤を含む導電性分散液を用いて導電膜を形成し、導電膜中に紫外線吸収剤が存在するようにしてもよく、感光性樹脂層中に紫外線吸収剤が存在するようにしてもよい。例えば、紫外線吸収剤を含む導電性分散液を支持フィルム上に塗工及び乾燥することにより形成される導電膜、又は導電膜上に感光性樹脂層を形成することで作製される感光性導電フィルムに、紫外線吸収剤を含有させることができる。
【００４３】
次に、感光性樹脂層３について説明する。感光性樹脂層３としては、（Ａ）バインダーポリマー、（Ｂ）光重合性化合物、（Ｃ）光重合開始剤を含有する感光性樹脂組成物から形成されるものが挙げられる。感光性樹脂組成物が、（Ｄ）紫外線吸収剤を含んでいてもよい。
【００４４】
（Ａ）バインダーポリマーとしては、アクリル樹脂、スチレン樹脂、エポキシ樹脂、アミド樹脂、アミドエポキシ樹脂、アルキド樹脂、フェノール樹脂、エステル樹脂、ウレタン樹脂、エポキシ樹脂と（メタ）アクリル酸の反応で得られるエポキシアクリレート樹脂、エポキシアクリレート樹脂と酸無水物との反応で得られる酸変性エポキシアクリレート樹脂等が挙げられる。
【００４５】
上記の中でも、アルカリ現像性及びフィルム形成性に優れる観点から、アクリル樹脂を用いることが好ましく、そのアクリル樹脂が（メタ）アクリル酸及び（メタ）アクリル酸アルキルエステルに由来するモノマー単位を構成単位として有することがより好ましい。ここで、「アクリル樹脂」とは、（メタ）アクリロイル基を有する重合性単量体に由来するモノマー単位を主に有する重合体のことを意味する。
【００４６】
アクリル樹脂は、（メタ）アクリロイル基を有する重合性単量体をラジカル重合して製造されるものを使用することができる。
【００４７】
（メタ）アクリロイル基を有する重合性単量体としては、ジアセトンアクリルアミド等のアクリルアミド；（メタ）アクリル酸アルキルエステル、２−ヒドロキシアルキル（メタ）アクリレート、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、（メタ）アクリル酸ベンジルエステル、２，２，２−トリフルオロエチル（メタ）アクリレート、２，２，３，３−テトラフルオロプロピル（メタ）アクリレート等の（メタ）アクリル酸エステル；（メタ）アクリル酸、α−ブロモ（メタ）アクリル酸、α−クロル（メタ）アクリル酸、β−フリル（メタ）アクリル酸、β−スチリル（メタ）アクリル酸等の（メタ）アクリル酸などが挙げられる。
【００４８】
アクリル樹脂は、上記のような（メタ）アクリロイル基を有する重合性単量体の他に、スチレン誘導体；アクリロニトリル；ビニル−ｎ−ブチルエーテル等のビニルアルコールのエステル類；マレイン酸；マレイン酸無水物；マレイン酸モノメチル、マレイン酸モノエチル、マレイン酸モノイソプロピル等のマレイン酸モノエステル；フマール酸；ケイ皮酸；α−シアノケイ皮酸；イタコン酸；クロトン酸等の重合性単量体を共重合することで製造されるものであってもよい。
【００４９】
（メタ）アクリル酸アルキルエステルとしては、（メタ）アクリル酸メチルエステル、（メタ）アクリル酸エチルエステル、（メタ）アクリル酸プロピルエステル、（メタ）アクリル酸ブチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル等が挙げられる。
【００５０】
（Ａ）バインダーポリマーは、アルカリ現像性をより良好にする観点から、カルボキシル基を有することが好ましい。カルボキシル基を有する重合性単量体としては、上述したような（メタ）アクリル酸が挙げられる。
【００５１】
（Ａ）バインダーポリマーが有するカルボキシル基の比率は、用いる全重合性単量体に対するカルボキシル基を有する重合性単量体の割合として、１０〜５０質量％であることが好ましく、１２〜４０質量％であることがより好ましく、１２〜３０質量％であることがさらに好ましく、１２〜２５質量％であることが特に好ましい。アルカリ現像性に優れる点では１０質量％以上であることが好ましく、アルカリ耐性に優れる点では、５０質量％以下であることが好ましい。（Ａ）バインダーポリマーとしては、（メタ）アクリル酸に基づく構造単位と、（メタ）アクリル酸メチルエステルに基づく構造単位又は（メタ）アクリル酸エチルエステルに基づく構造単位を有するバインダーポリマーが好ましく、（メタ）アクリル酸に基づく構造単位と、（メタ）アクリル酸メチルエステルに基づく構造単位、及び（メタ）アクリル酸エチルエステルに基づく構造単位を有するバインダーポリマーがより好ましい。
【００５２】
（Ａ）バインダーポリマーの重量平均分子量は、機械強度及びアルカリ現像性のバランスを図る観点から、５０００〜３０００００であることが好ましく、２００００〜１５００００であることがより好ましく、３００００〜１０００００であることがさらに好ましい。耐現像液性に優れる点では、重量平均分子量が、５０００以上であることが好ましい。また、現像時間の観点からは、３０００００以下であることが好ましい。本明細書において、重量平均分子量は、ゲルパーミエーションクロマトグラフィー法（ＧＰＣ）により測定され、標準ポリスチレンを用いて作成した検量線により換算された値である。
【００５３】
（Ａ）バインダーポリマーの酸価は、パターン形成性に優れる観点から、７５〜２００ｍｇＫＯＨ／ｇであることが好ましく、７５〜１５０ｍｇＫＯＨ／ｇであることがより好ましく、７５〜１２０ｍｇＫＯＨ／ｇであることがさらに好ましく、７８〜１２０ｍｇＫＯＨ／ｇであることが特に好ましい。
【００５４】
（Ａ）バインダーポリマーの酸価は、次のようにして測定することができる。まず、酸価の測定対象であるバインダーポリマー１ｇを精秤する。上記精秤したバインダーポリマーにアセトンを３０ｇ添加し、これを均一に溶解する。次いで、指示薬であるフェノールフタレインをその溶液に適量添加して、０．１ＮのＫＯＨ水溶液を用いて滴定を行う。そして、次式により酸価を算出する。
酸価＝０．１×Ｖｆ×５６．１／（Ｗｐ×Ｉ／１００）
式中、ＶｆはＫＯＨ水溶液の滴定量（ｍＬ）を示し、Ｗｐは測定したバインダーポリマーを含有する溶液の重量（ｇ）を示し、Ｉは測定したバインダーポリマー含有する溶液中の不揮発分の割合（質量％）を示す。
なお、バインダーポリマーを合成溶媒、希釈溶媒等の揮発分と混合した状態で用いる場合は、精秤前に予め、揮発分の沸点よりも１０℃以上高い温度で１〜４時間加熱し、揮発分を除去してから酸価を測定してもよい。
【００５５】
（Ｂ）光重合性化合物について説明する。光重合性化合物はエチレン性不飽和結合を有することが好ましい。
【００５６】
エチレン性不飽和結合を有する光重合性化合物としては、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡジ（メタ）アクリレート化合物；ポリエチレングリコールジ（メタ）アクリレート、ポリプロピレングリコールジ（メタ）アクリレート、ポリエチレンポリプロピレングリコールジ（メタ）アクリレート等のポリアルキレングリコールジ（メタ）アクリレート；トリメチロールプロパンジ（メタ）アクリレート、トリメチロールプロパントリ（メタ）アクリレート、トリメチロールプロパンエトキシトリ（メタ）アクリレート、トリメチロールプロパントリエトキシトリ（メタ）アクリレート等のトリメチロールプロパン（メタ）アクリレート；テトラメチロールメタントリ（メタ）アクリレート、テトラメチロールメタンテトラ（メタ）アクリレート等のテトラメチロールメタン（メタ）アクリレート；ジペンタエリスリトールペンタ（メタ）アクリレート、ジペンタエリスリトールヘキサ（メタ）アクリレート等のジペンタエリスリトール（メタ）アクリレート、ウレタンモノマーなどが挙げられる。
【００５７】
上記の中でも、トリメチロールプロパン（メタ）アクリレート、又はジペンタエリスリトール（メタ）アクリレートを用いることが好ましく、トリメチロールプロパン（メタ）アクリレートを用いることがより好ましい。
【００５８】
（Ｂ）光重合性化合物の含有割合は、バインダーポリマー及び光重合性化合物の合計１００質量％に対して、３０〜８０質量％であることが好ましく、４０〜７０質量％であることがより好ましい。光硬化性及び感光性樹脂組成物の塗膜性に優れる点では、３０質量％以上であることが好ましく、フィルムとして巻き取った場合の保管安定性に優れる点では、８０質量％以下であることが好ましい。
【００５９】
（Ｃ）光重合開始剤について説明する。光重合開始剤としては、用いる露光機の光波長と、機能発現に必要な波長とが合うものを選択すれば、特に制限はない。光重合開始剤としては、例えば、ベンゾフェノン、Ｎ，Ｎ，Ｎ’，Ｎ’−テトラメチル−４，４’−ジアミノベンゾフェノン（ミヒラーケトン）、Ｎ，Ｎ，Ｎ’，Ｎ’−テトラエチル−４，４’−ジアミノベンゾフェノン、４−メトキシ−４’−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；ベンゾインメチルエーテル、ベンゾインエチルエーテル、ベンゾインフェニルエーテル等のベンゾインエーテル化合物；ベンゾイン、メチルベンゾイン、エチルベンゾイン等のベンゾイン化合物；１，２−オクタンジオン−１−［４−（フェニルチオ）フェニル］−２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）等のオキシムエステル化合物；ベンジルジメチルケタール等のベンジル誘導体；ホスフィンオキサイド化合物、オキサゾール化合物などが挙げられる。
【００６０】
これらの中でも、透明性、及び感光層が薄膜（例えば、１０μｍ以下）である場合のパターン形成能から、光重合開始剤としては、オキシムエステル化合物、又はホスフィンオキサイド化合物が好ましい。
【００６１】
オキシムエステル化合物としては、下記一般式（Ｃ−１）及び一般式（Ｃ−２）で表される化合物が挙げられる。速硬化性、透明性の観点から、下記一般式（Ｃ−１）で表される化合物が好ましい。
【化１】
2016167228.tif 000003
上記一般式（Ｃ−１）中、Ｒ１は、炭素数１〜１２のアルキル基、又は炭素数３〜２０のシクロアルキル基を示す。Ｒ１は、炭素数３〜９のアルキル基が好ましい。なお、本発明の効果を阻害しない限り、上記一般式（Ｃ−１）中の芳香環に置換基を有していてもよい。置換基としては、水素原子又は炭素数１〜１２のアルキル基が挙げられる。
【００６２】
【化２】
2016167228.tif 000004
上記一般式（Ｃ−２）中、Ｒ２は水素原子又は炭素数１〜１２のアルキル基を示し、Ｒ３は、炭素数１〜１２のアルキル基、又は炭素数３〜２０のシクロアルキル基を示し、Ｒ４は、炭素数１〜１２のアルキル基を示し、Ｒ５は、炭素数１〜２０のアルキル基又はアリール基を示す。ｐ１は０〜３の整数を示す。ｐ１が２以上である場合、複数のＲ４はそれぞれ同一でも異なっていてもよい。また、カルバゾール構造には本発明の効果を阻害しない範囲で置換基を有していてもよい。置換基としては、水素原子又は炭素数１〜１２のアルキル基が挙げられる。
【００６３】
上記一般式（Ｃ−２）中、Ｒ２又はＲ４は炭素数１〜１２のアルキル基であることが好ましく、炭素数１〜８のアルキル基であることがより好ましく、炭素数１〜４のアルキル基であることがさらに好ましい。
【００６４】
上記一般式（Ｃ−２）中、Ｒ３は炭素数１〜８のアルキル基、又は炭素数４〜１５のシクロアルキル基であることが好ましく、炭素数１〜４のアルキル基、又は炭素数４〜１０のシクロアルキル基であることがより好ましく、メチル基、エチル基であることが特に好ましい。
【００６５】
上記一般式（Ｃ−２）中、Ｒ５は炭素数１〜１２のアルキル基又は炭素数６〜１６のアリール基であることが好ましく、炭素数１〜８のアルキル基又は炭素数６〜１４のアリール基であることがより好ましく、炭素数１〜４のアルキル基又は炭素数６〜１２のアリール基であることがさらに好ましい。
【００６６】
上記一般式（Ｃ−１）で表される化合物としては、例えば、１，２−オクタンジオン−１−［４−（フェニルチオ）フェニル］−２−（Ｏ−ベンゾイルオキシム）が挙げられ、ＩＲＧＡＣＵＲＥ  ＯＸＥ  ０１（ＢＡＳＦ（株）製、商品名）として商業的に入手可能である。上記一般式（Ｃ−２）で表される化合物としては、エタノン，１−［９−エチル−６−（２−メチルベンゾイル）−９Ｈ−カルバゾール−３−イル］−，１−（Ｏ−アセチルオキシム）等が挙げられ、ＩＲＧＡＣＵＲＥ  ＯＸＥ  ０２（ＢＡＳＦ（株）製、商品名）として商業的に入手可能である。
【００６７】
ホスフィンオキサイド化合物としては、下記一般式（Ｃ−３）及び一般式（Ｃ−４）で表される化合物が挙げられる。速硬化性、透明性の観点から、下記一般式（Ｃ−３）で表される化合物が好ましい。
【００６８】
【化３】
2016167228.tif 000005
【００６９】
上記一般式（Ｃ−３）中、Ｒ６、Ｒ７及びＲ８はそれぞれ独立に、炭素数１〜２０のアルキル基又はアリール基を示す。一般式（Ｃ−４）中、Ｒ９、Ｒ１０及びＲ１１はそれぞれ独立に、炭素数１〜２０のアルキル基又はアリール基を示す。
【００７０】
上記一般式（Ｃ−３）におけるＲ６、Ｒ７又はＲ８が炭素数１〜２０のアルキル基の場合、及び、上記一般式（Ｃ−４）におけるＲ９、Ｒ１０又はＲ１１が、炭素数１〜２０のアルキル基の場合、該アルキル基は直鎖状、分岐鎖状、及び環状のいずれであってもよく、また該アルキル基の炭素数は５〜１０であることがより好ましい。
【００７１】
上記一般式（Ｃ−３）におけるＲ６、Ｒ７又はＲ８がアリール基の場合、及び、上記一般式（Ｃ−４）におけるＲ９、Ｒ１０又はＲ１１がアリール基の場合、該アリール基は置換基を有していてもよい。該置換基としては、例えば、炭素数１〜６のアルキル基及び炭素数１〜４のアルコキシ基を挙げることができる。
【００７２】
これらの中でも、上記一般式（Ｃ−３）は、Ｒ６、Ｒ７、及びＲ８がアリール基であることが好ましい。また、上記一般式（Ｃ−４）は、Ｒ９、Ｒ１０及びＲ１１が、アリール基であることが好ましい。
【００７３】
上記一般式（Ｃ−３）で表わされる化合物としては、形成される導電パターンの透明性、及び膜厚を薄く（例えば、１０μｍ以下）したときのパターン形成能から、２，４，６−トリメチルベンゾイル−ジフェニル−ホスフィンオキサイドが好ましい。２，４，６−トリメチルベンゾイル−ジフェニル−ホスフィンオキサイドは、例えば、ＬＵＣＩＲＩＮ  ＴＰＯ（ＢＡＳＦ（株）社製、商品名）として商業的に入手可能である。
【００７４】
上記一般式（Ｃ−４）で表わされる化合物としては、形成される導電パターンの透明性、及び膜厚を薄く（例えば、１０μｍ以下）したときのパターン形成能から、ビス（２，４，６−トリメチルベンゾイル）−フェニル−ホスフィンオキサイドが好ましい。ビス（２，４，６−トリメチルベンゾイル）−フェニル−ホスフィンオキサイドは、例えば、Ｉｒｇａｃｕｒｅ  ８１９（ＢＡＳＦ（株）社製、商品名）として商業的に入手可能である。
【００７５】
オキシムエステル化合物、及びホスフィンオキサイド化合物以外で、透明性、及び感光層を薄膜化した場合のパターン形成能が良好である化合物としては、２，２−ジメトキシ−１，２−ジフェニルエタン−１−オンが好ましい。２，２−ジメトキシ−１，２−ジフェニルエタン−１−オンは、例えば、Ｉｒｇａｃｕｒｅ  ６５１（ＢＡＳＦ（株）社製、商品名）として商業的に入手可能である。
【００７６】
（Ｃ）光重合開始剤は、１，２−オクタンジオン−１−［４−（フェニルチオ）フェニル］−２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、２，４，６−トリメチルベンゾイル−ジフェニル−ホスフィンオキサイド、ビス（２，４，６−トリメチルベンゾイル）−フェニル−ホスフィンオキサイド、又は２，２−ジメトキシ−１，２−ジフェニルエタン−１−オンのいずれかを用いることが特に好ましい。
【００７７】
光重合開始剤の含有割合は、バインダーポリマー及び光重合性化合物の合計１００質量部に対して、０．１〜２０質量部であることが好ましく、１〜１０質量部であることがより好ましく、１〜５質量部であることがさらに好ましい。光感度に優れる点では、０．１質量部以上であることが好ましく、光硬化性に優れる点では、２０質量部以下であることが好ましい。
【００７８】
（Ｄ）紫外線吸収剤について説明する。（Ｄ）紫外線吸収剤は、導電性繊維による散乱光吸収の観点から、波長４００ｎｍ以下の紫外線の吸収能に優れ、かつ、透明性を向上させる観点から、波長４００ｎｍ以上の可視光の吸収が少ないものが好ましい。具体的には、２５０ｎｍ以上４００ｎｍ以下の波長域に極大吸収波長を有する材料がこれに該当する。
【００７９】
（Ｄ）紫外線吸収剤を感光層中に含有させることで、導電性繊維による散乱光を吸収し、ハレーションを抑制することができ、解像度の低下を充分に抑制することができる。また、紫外光によって導電膜及び導電パターン中に含まれる成分が分解して酸（例えば、酢酸等）が発生し、導電性繊維を腐食したり、劣化させたりすることで、導電パターンの抵抗が上昇する場合があるが、紫外線吸収剤を感光層中に含有させることで、抵抗の上昇を抑制することができる。
【００８０】
（Ｄ）紫外線吸収剤としては、オキシベンゾフェノン化合物、トリアゾール化合物，ベンゾトリアゾール化合物、サリチル酸エステル化合物、ベンゾフェノン化合物、ジフェニルアクリレート化合物、シアノアクリレート化合物、ジフェニルシアノアクリレート化合物、ニッケル錯塩化合物等が挙げられる。これらの中でも、ジフェニルシアノアクリレート化合物、シアノアクリレート化合物、又はジフェニルアクリレート化合物が好ましい。
【００８１】
（Ｄ）紫外線吸収剤は、反応性基を有する化合物であることが好ましく、熱重合性基又は光重合性基を有する化合物であることがより好ましい。紫外線吸収剤の含有量を増加させることにより、上記本発明の効果の向上を期待することができるが、紫外線吸収剤の含有量が増加した場合、パターニング後に樹脂硬化物から紫外線吸収剤が染み出す（ブリードアウトする）可能性がある。紫外線吸収剤のブリードアウトは、樹脂硬化物の透明性の低下、濁り等の光学特性の悪化などを引き起こす可能性があるため好ましくない。また、紫外線吸収剤の含有量が増加した場合、樹脂硬化物中にとり込まれていない紫外線吸収剤は、導電性繊維の表面に吸着する可能性がある。紫外線吸収剤の導電性繊維への吸着は、導電膜の抵抗値が上昇する原因となるため好ましくない。これらに対し、紫外線吸収剤が反応性基を有する場合には、パターニング中に、紫外線吸収剤が樹脂硬化物に固定される（例えば、樹脂硬化物のネットワーク内に共有結合で強固につながり、取り込まれる）ため、紫外線吸収剤の染み出し（ブリードアウト）又は樹脂硬化物中での紫外線吸収剤の移動が抑制される。そのため、紫外線吸収剤の含有量を増やしても、紫外線吸収剤の導電性繊維表面への吸着による抵抗値上昇を抑制することができる。
【００８２】
熱重合性基としては、エポキシ基、グリシジル基、イソシアネート基、アセチレン基、マレイミド基、オキセタニル基等が挙げられる。光重合性基としては、（メタ）アクリロイル基、アリル基、マレイミド基等が挙げられる。熱重合性基と光重合性基とは上記の例に限定されるものではない。本実施形態においては、熱又は光をきっかけとして発生する、活性ラジカル、酸、塩基によって、重合可能な反応性基を有する紫外線吸収剤であれば、特に制限なく用いることができ、紫外線吸収剤の染み出し（ブリードアウト）又は導電性繊維の表面への吸着を抑制することができる。
【００８３】
熱重合性基又は光重合性基を有する化合物のなかでも、入手のしやすさ、硬化前の感光性導電フィルム中の安定性の点から、光重合性基である（メタ）アクリロイル基を有する化合物が特に好ましい。このような紫外線吸収剤としては、（メタ）アクリロイル基を有するベンゾトリアゾール化合物である、２−［２−ヒドロキシ−５−［２−（メタクリロイルオキシ）エチル］フェニル］−２Ｈ−ベンゾトリアゾールが挙げられる。２−［２−ヒドロキシ−５−［２−（メタクリロイルオキシ）エチル］フェニル］−２Ｈ−ベンゾトリアゾールは、例えば、ＲＵＶＡ−９３（大塚化学（株）製、商品名）やＤＡＩＮＳＯＲＢ  Ｔ−３１（大和化成（株）製、商品名）として商業的に入手可能である。
【００８４】
（Ｄ）紫外線吸収剤は、ポリマー型紫外線吸収剤であることが好ましい。ポリマー型紫外線吸収剤とは、上述した熱反応性基又は光重合性基を有する化合物を重合して得られる紫外線吸収剤である。ポリマー型紫外線吸収剤は、分子内に１個以上の紫外線吸収部位を有する材料であり、かつ分子量が大きい材料である。「ポリマー型」であるための分子量について明確な境界は無いが、本明細書においては、重量平均分子量３０００以上の紫外線吸収剤をポリマー型紫外線吸収剤という。ポリマー型紫外線吸収剤は、低分子の紫外線吸収剤に比べて、ブリードアウトが抑制されたものとなる。また、ポリマー型紫外線吸収剤は、導電性繊維表面への吸着が抑制されにくい。これにより、感光性導電フィルム中に多くの紫外線吸収剤を含有させることが可能になり、より効果的に導電性繊維による散乱光の影響を低減することができる。
【００８５】
ポリマー型紫外線吸収剤としては、原料である重合可能な反応性基を有する化合物の入手のし易さ、分子量の調整のし易さ、ポリマーの共重合成分を広く選択できる点から、光重合性基である（メタ）アクリロイル基を有する化合物を原料として、重合したポリマーが好ましい。
【００８６】
ポリマー型紫外線吸収剤としては、溶剤系ＲＳＡシリーズ（例えば、ＲＳＡ−０１２４、ＲＳＡ−０１５１、及びＲＳＡ−０１９１Ｈ；いずれも山南合成化学（株）製）、溶剤系ＰＵＶＡシリーズ（例えば、ＰＵＶＡ−３０Ｍ−５０ＢＡ、ＰＵＶＡ−３０Ｍ−３０Ｔ、及びＰＵＶＡ−５０Ｍ−５０Ｋ；いずれも大和化成（株）製）、溶剤系ＲＳＵシリーズ（例えば、ＲＳＵ−００１７、及びＳＧ−８６４；いずれも大和化成（株）製）、水系ＲＷＵシリーズ（例えば、ＭＷ−０２２、ＲＷＵ−０００１、及びＲＷＵ−０１０９；いずれも大和化成（株）製）が商業的に入手可能である。また、水系ニューコートＵＶＡシリーズ（例えば、ニューコートＵＶＡ−１０１、ニューコートＵＶＡ−１０２、ニューコートＵＶＡ−１０３、及びニューコートＵＶＡ−１０４）、溶剤系バナレジンＵＶＡシリーズ（例えば、バナレジンＵＶＡ−５０８０、水酸基導入型バナレジンＵＶＡ−５０８０（ＯＨＶ２０）、バナレジンＵＶＡ−５５Ｔ、高水酸基価タイプバナレジンＵＶＡ−５５ＭＨＢ、バナレジンＵＶＡ−７０７５、水酸基導入型バナレジンＵＶＡ−７０７５（ＯＨＶ２０）、及びバナレジンＵＶＡ−７３Ｔ）等が新中村化学工業（株）から商業的に入手可能である。また、溶剤系ＵＶＡシリーズ（例えば、ＵＶＡ−９３５ＬＨ、及びＵＶＡ−１９３５ＬＨ）、水系ＵＶＡシリーズ（例えば、ＵＶＡ−７００、及びＵＶＡ−１７００）がＢＡＳＦ（株）から商業的に入手可能である。
【００８７】
ポリマー型紫外線吸収剤の重量平均分子量は、溶媒への溶解性、感光性樹脂組成物との相溶性の観点から、３０００００以下であることが好ましく、１５００００以下であることがより好ましく、１０００００以下であることがさらに好ましい。また、感光性導電フィルム及びその硬化膜からのブリードアウトを防ぐという観点から、３０００以上であることが好ましく、５０００以上であることがより好ましく、１００００以上であることがさらに好ましい。溶媒への溶解性、感光性樹脂組成物との相溶性、及びブリードアウト防止性のバランスを図る観点から、３０００〜３０００００であることが好ましく、５０００〜１５００００であることがより好ましく、１００００〜１０００００であることがさらに好ましい。なお、重量平均分子量は、ゲルパーミエーションクロマトグラフィー法（ＧＰＣ）により測定され、標準ポリスチレンを用いて作成した検量線により換算された値である。
【００８８】
（Ｄ）紫外線吸収剤の含有割合は、（Ａ）成分及び（Ｂ）成分の合計量１００質量部に対して、０．１〜３０質量部であることが好ましく、１〜２０質量部であることがより好ましく、２〜１０質量部であることがさらに好ましい。
【００８９】
（Ｄ）紫外線吸収剤の含有量は、導電性繊維による光散乱を効果的に抑制し、解像度に優れる点において、０．１質量部以上であることが好ましい。また、紫外線吸収剤の感光性導電フィルム及びその硬化膜からのブリードアウトを防止する点、導電性繊維の表面への吸着を抑制する点、又は活性光線照射の際に感光層の表面での吸収が増大して内部の光硬化が不充分となることを抑える点においては、３０質量部以下であることが好ましい。
【００９０】
（Ｄ）紫外線吸収剤を感光層に含有させる方法としては、感光性樹脂組成物中にあらかじめ内部添加する方法が一般的であるが、本発明は内部添加に限るものではない。感光層中に紫外線吸収剤を含有させる他の方法としては、例えば、導電性繊維分散液中に紫外線吸収剤を内部添加する方法、支持フィルム上に形成した導電性繊維を含む膜を、紫外線吸収剤を含む液体にさらしたのち、改めて乾燥して導電膜を形成する方法等がある。感光性樹脂組成物中に均一に充分な量の紫外線吸収剤を含有させて、紫外線による導電性繊維の劣化又は断線を効果的に抑制するためには、感光性樹脂組成物中にあらかじめ内部添加する方法が、最も好ましい。
【００９１】
本実施形態の感光性樹脂組成物には、必要に応じて、シランカップリング剤等の密着性付与剤、レベリング剤、可塑剤、充填剤、消泡剤、難燃剤、安定剤、酸化防止剤、香料、熱架橋剤、重合禁止剤などを（Ａ）成分及び（Ｂ）成分の合計量１００質量部に対し、各々０．０１〜２０質量部程度含有させることができる。
【００９２】
感光性樹脂層３は、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解した感光性樹脂組成物の溶液を、導電膜２を形成した支持フィルム１上に、塗布、乾燥することにより形成できる。ただし、この場合、乾燥後の感光性樹脂層中の残存有機溶剤量は、後の工程での有機溶剤の拡散を防止するため、２質量％以下であることが好ましい。
【００９３】
感光性樹脂層３の塗工は、例えば、ロールコート法、コンマコート法、グラビアコート法、エアーナイフコート法、ダイコート法、バーコート法、スプレーコート法等の公知の方法で行うことができる。塗工後、有機溶剤等を除去するための乾燥は、７０〜１５０℃で５〜３０分間程度、熱風対流式乾燥機等で行うことができる。
【００９４】
感光性樹脂層３の厚みは、用途により異なるが、乾燥後の厚みで１〜５０μｍであることが好ましく、１〜１５μｍであることがより好ましく、１〜１０μｍであることがさらに好ましい。この厚みが１μｍ未満では塗工が困難となる傾向があり、５０μｍを超えると光透過の低下による感度が不充分となり転写する感光性樹脂層の光硬化性が低下する傾向がある。感光性樹脂層３を硬化した後の層（硬化膜）の厚みについても、これらの範囲であることが好ましい。
【００９５】
本実施形態で用いる感光性導電フィルムにおいて、上記導電膜２及び上記感光性樹脂層３の積層体は、両層の合計膜厚を１〜１０μｍとしたときに４００ｎｍ以上７００ｎｍ以下の波長域における可視光透過率の最小値が８５％以上であることが好ましく、９０％以上であることがより好ましい。導電膜及び感光性樹脂層がこのような条件を満たす場合、ディスプレイパネル等での視認性がより向上する。
【００９６】
本実施形態で用いる感光性導電フィルムは、透明電極として有効に活用する観点から、導電膜又は導電パターンの表面抵抗率が１０００Ω／□以下であることが好ましく、５００Ω／□以下であることがより好ましく、３００Ω／□以下であることがさらに好ましい。表面抵抗率は、例えば、導電性繊維又は有機導電体の分散液の濃度又は塗工量によって調整することができる。
【００９７】
本実施形態で用いる感光性導電フィルムにおいて、感光性樹脂層３の支持フィルム１側とは反対側の面に接するように保護フィルム５を積層してもよい。
【００９８】
保護フィルム５としては、ポリエチレンテレフタレートフィルム、ポリプロピレンフィルム、ポリエチレンフィルム等の耐熱性及び耐溶剤性を有する重合体フィルムを用いることができる。また、保護フィルム５として上述の支持体フィルムと同様の重合体フィルムを用いてもよい。
【００９９】
保護フィルム５と感光層４との間の接着力は、保護フィルムを剥離し感光性樹脂層３側から基材にラミネートする場合は、保護フィルムを感光層から剥離しやすくするために、感光層４と支持フィルム１との間の接着力よりも小さいことが好ましい。
一方、保護フィルム５と感光層４との間の接着力は、支持フィルム１を剥離し導電膜２側から基材にラミネートする場合は、支持フィルムを感光層から剥離しやすくするために、感光層４と支持フィルム１との間の接着力よりも大きいことが好ましい。
【０１００】
保護フィルム５は、保護フィルム中に含まれる直径８０μｍ以上のフィッシュアイ数が５個／ｍ２以下であることが好ましい。「フィッシュアイ」とは、材料を熱溶融し、混練、押し出し、２軸延伸、キャスティング法等によりフィルムを製造する際に、材料の異物、未溶解物、酸化劣化物等がフィルム中に取り込まれたものである。
【０１０１】
保護フィルム５の厚みは、１〜１００μｍであることが好ましく、５〜５０μｍであることがより好ましく、５〜３０μｍであることがさらに好ましく、１５〜３０μｍであることが特に好ましい。保護フィルムの厚みが１μｍ未満ではラミネートの際、保護フィルムが破れやすくなる傾向があり、１００μｍを超えると感光性導電フィルムの巻き取り性が低下する傾向がある。
【０１０２】
＜導電パターンの形成方法及び導電パターン付き基材＞
本発明の導電パターンの形成方法は、本発明の感光性導電フィルムの感光層を基材上に転写する工程（ラミネート工程ともいう）と、基材上に転写された感光層にパターン状に活性光線を照射する露光工程と、感光層の未露光部を除去することにより導電パターンを形成する現像工程と、を備える。以下、本発明の導電パターンの形成方法を、図面を用いて説明する。
【０１０３】
図３は、感光性導電フィルムを用いた導電パターン形成方法の一実施形態を説明するための模式断面図である。本実施形態にかかる導電パターンの形成方法は、上述した感光性導電フィルム１０を、支持フィルム１を剥離し、基材２０上に導電層２が密着するようにラミネートするラミネート工程（図３（ａ））と、基材上の感光層４を露光及び現像することにより導電パターンを形成するパターンニング工程とを備える（図３（ｂ）及び（ｃ））。パターニング工程は、保護フィルム５を有する感光層４の所定部分に活性光線を照射する露光工程（図３（ｂ））と、その後、保護フィルム５を剥離して感光層４を現像する現像工程（図３（ｃ））とからなる。このようにして、導電パターン付き基材４０が得られる。
【０１０４】
図４は、感光性導電フィルムを用いた導電パターン形成方法の別の実施形態を説明するための模式断面図である。本実施形態にかかる導電パターンの形成方法と、上述した導電パターンの形成方法とは、感光層をラミネートする際に感光性樹脂層３が基材２０上に密着するようにラミネートする点が異なる。すなわち、支持フィルム１、導電膜２及び感光性樹脂層３を有する感光性導電フィルム１０を用意し、感光性導電フィルム１０の感光性樹脂層３が基材２０に密着するようにして、基材２０上に感光層をラミネートする（図４の（ａ））。次に、感光性樹脂層３にマスクパターン６を介して活性光線Ｌをパターン状に照射し（図４の（ｂ））、支持フィルム１を剥離した後、現像により未硬化部分（未露光部分）を除去することで導電パターン２ａを形成する（図４の（ｃ））。
【０１０５】
上記導電パターンの形成方法は、本発明の感光性導電フィルムを、基材上に感光性樹脂層が密着するようにラミネートする工程と、上記支持フィルムを付けたまま基材上の感光性樹脂層の所定部分に活性光線を照射する露光工程と、その後上記支持フィルムを剥離する工程と、露光した感光性樹脂層を現像することにより導電パターンを形成する現像工程とを備える。これらの工程を経ることにより、基材上にパターニングされた導電パターンを備える導電パターン付き基材４１が得られる。こうして得られる導電パターンは、導電パターン２ａの厚みに加えて樹脂硬化パターン３ｂの厚みを有している。これらの厚みは基材との段差Ｈｂとなり、この段差が大きいとディスプレイ等に要求される平滑性が得られにくくなる。また、段差が大きいと導電パターンが視認されやすくなる。そのため、用途によって図５に示す方法と使い分ければよい。
【０１０６】
図５は、感光性導電フィルムを用いた導電パターンの形成方法の別の実施形態を説明するための模式断面図である。支持フィルム１を有する感光層４の所定部分に活性光線を照射する第一の露光工程（図５（ｂ））後に、支持フィルム１を剥離してから、酸素存在下で、第一の露光工程での露光部及び未露光部の一部又は全部に活性光線を照射する第二の露光工程（図５（ｃ））と、を備える。第二の露光工程は、酸素存在下、例えば、空気中で行うことが好ましい。また、酸素濃度を増やした条件でもよい。
【０１０７】
図５の導電パターンの形成方法の現像工程では、第二の露光工程で露光した感光性樹脂層３の充分硬化していない表面部分が除去される。具体的には、ウェット現象により感光性樹脂層３の充分硬化していない表面部分、つまり導電膜２を含む表面層が除去される。これにより、基材２０上に導電パターンとともに導電膜を有していない樹脂硬化層が設けられ、導電パターン付き基材４２が得られ、基材上に導電パターンのみを設けた場合に比べて導電パターンの段差Ｈａを小さくすることができる。
【０１０８】
上記導電パターンの形成方法は、本発明の感光性導電フィルムを、基材上に感光性樹脂組成物が密着するようにラミネートする工程と、基材上に設けられた感光性樹脂層と、該感光性樹脂層の上記基材とは反対側の面に設けられた導電膜とを含む感光層に、パターン状に活性光線を照射する第一の露光工程と、酸素存在下で、上記感光層の少なくとも第一の露光工程での未露光部の一部又は全部に活性光線を照射する第二の露光工程と、上記第二の露光工程の後に上記感光層を現像することにより、導電パターンを形成する現像工程と、を備える。こうして得られる導電パターンは、樹脂硬化層３ａ上に形成される導電パターン２ａは段差Ｈａの小さくすることができる。
【０１０９】
基材としては、ガラス基板、ポリカーボネート等のプラスチック基板等が挙げられる。基材は、４００〜７００ｎｍの波長域での最小光透過率が８５％以上であるものが好ましい。
【０１１０】
ラミネート工程は、例えば、感光性導電フィルムを、保護フィルム又は支持フィルムがある場合はそれを除去した後、加熱しながら感光性樹脂層又は導電膜側を基材に圧着することにより行われる。この作業は、密着性及び追従性の見地から減圧下で積層することが好ましい。感光性導電フィルムの積層は、感光層又は基材を７０〜１３０℃に加熱することが好ましく、圧着圧力は、０．１〜１．０ＭＰａ程度（１〜１０ｋｇｆ／ｃｍ２程度）とすることが好ましいが、これらの条件には特に制限はない。また、感光層を上記のように７０〜１３０℃に加熱すれば、予め基材を予熱処理することは必要ではないが、積層性をさらに向上させるために基材の予熱処理を行うこともできる。
【０１１１】
支持フィルムを付けたまま基材上の感光層の所定部分に活性光線を照射する露光工程において、露光方法としては、アートワークと呼ばれるネガ又はポジマスクパターンを通して活性光線を画像状に照射する方法（マスク露光法）が挙げられる。活性光線の光源としては、公知の光源が用いられる。
【０１１２】
露光工程での露光量は、用いる装置及び感光性樹脂組成物の組成によって異なるが、５ｍＪ／ｃｍ２〜１０００ｍＪ／ｃｍ２であることが好ましく、１０ｍＪ／ｃｍ２〜２００ｍＪ／ｃｍ２であることがより好ましい。光硬化性に優れる点では、１０ｍＪ／ｃｍ２以上であることが好ましく、解像度の点では１０００ｍＪ／ｃｍ２以下であることが好ましい。露光工程は２段階に分けて行ってもよく、１段階目を上記の露光量で行ったあと、２段階目を１００〜１００００ｍＪ／ｃｍ２で行ってもよい。
【０１１３】
ウェット現像は、アルカリ性水溶液、水系現像液、有機溶剤系現像液等、用いる感光性樹脂に対応した現像液を用いて、スプレー、揺動浸漬、ブラッシング、スクラッビング等の公知の方法により行われる。
【０１１４】
現像液としては、アルカリ性水溶液等の安全かつ安定であり、操作性が良好なものが用いられる。上記アルカリ性水溶液の塩基としては、リチウム、ナトリウム又はカリウムの水酸化物等の水酸化アルカリ、リチウム、ナトリウム、カリウム又はアンモニウムの炭酸塩又は重炭酸塩等の炭酸アルカリ；リン酸カリウム、リン酸ナトリウム等のアルカリ金属リン酸塩；ピロリン酸ナトリウム、ピロリン酸カリウム等のアルカリ金属ピロリン酸塩などが用いられる。
【０１１５】
現像に用いるアルカリ性水溶液としては、炭酸ナトリウム水溶液、炭酸カリウム水溶液、水酸化ナトリウム水溶液、四ホウ酸ナトリウム水溶液等が好ましい。上記アルカリ性水溶液の濃度は０．１〜５質量％が通常用いられる。また、アルカリ性水溶液のｐＨは９〜１１の範囲とすることが好ましく、その温度は、感光性樹脂層の現像性に合わせて調節される。また、アルカリ性水溶液中には、表面活性剤、消泡剤、現像を促進させるための少量の有機溶剤等を混入させてもよい。
【０１１６】
水又はアルカリ水溶液と、一種以上の有機溶剤とからなる水系現像液を用いることができる。ここで、アルカリ水溶液に含まれる塩基としては、上述の塩基以外に、ホウ砂、メタケイ酸ナトリウム、水酸化テトラメチルアンモニウム、エタノールアミン、エチレンジアミン、ジエチレントリアミン、２−アミノ−２−ヒドロキシメチル−１，３−プロパンジオール、１，３−ジアミノ−２−プロパノール、モルホリン等を用いてもよい。
【０１１７】
有機溶剤としては、アセトン、酢酸エチル、炭素数１〜４のアルコキシ基を有するアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテル等が挙げられる。
【０１１８】
水系現像液は、有機溶剤の濃度を２〜９０質量％とすることが好ましく、その温度は、現像性にあわせて調整することができる。さらに、水系現像液のｐＨは、レジストの現像が充分にできる範囲でできるだけ小さくすることが好ましく、ｐＨ８〜１２とすることが好ましく、ｐＨ９〜１０とすることがより好ましい。また、水系現像液中には、界面活性剤、消泡剤等を少量添加することもできる。
【０１１９】
有機溶剤系現像液としては、１，１，１−トリクロロエタン、Ｎ−メチルピロリドン、Ｎ，Ｎ−ジメチルホルムアミド、シクロヘキサノン、メチルイソブチルケトン、γ−ブチロラクトン等が挙げられる。これらの有機溶剤は、引火防止のため、１〜２０質量％の範囲で水を添加することが好ましい。
【０１２０】
現像の方式としては、例えば、ディップ方式、パドル方式、高圧スプレー方式、ブラッシング、スラッピング等が挙げられる。これらのうち、高圧スプレー方式を用いることが、解像度向上の観点から好ましい。
【０１２１】
本発明の導電パターンの形成方法においては、現像後に必要に応じて、６０〜２５０℃程度の加熱又は０．２〜１０Ｊ／ｃｍ２程度の露光を行うことにより導電パターンをさらに硬化してもよい。
【０１２２】
本発明の導電パターンの形成方法によれば、ＩＴＯ等の無機膜のようにエッチングレジストを形成することなく、ガラスやプラスチック等の基材上に容易に透明な導電パターンを形成することが可能である。
【０１２３】
本発明の導電パターン付き基材は、上述した導電パターンの形成方法により得られるが、透明電極として有効に活用できる観点から、導電膜又は導電パターンの表面抵抗率が１０００Ω／□以下であることが好ましく、５００Ω／□以下であることがより好ましく、３００Ω／□以下であることがさらに好ましい。表面抵抗率は、例えば、導電性繊維又は有機導電体の分散液の濃度又は塗工量によって調整することができる。
【０１２４】
本発明の導電パターン付き基材は、４００ｎｍ以上７００ｎｍ以下の波長域における可視光透過率の最小値が８０％以上であることが好ましく、８５％以上であることがより好ましく、９０％以上であることがさらに好ましい。導電パターン基板がこのような条件を満たす場合、ディスプレイパネル等における視認性がより向上する。光透過率は、導電性繊維又は有機導電体の分散液の濃度、塗工量によって調整することができる。また、導電性繊維の形状（繊維径、及び繊維長）によっても、透過率を調整することができる。繊維径が細いほど透過率は高くなる。
【０１２５】
＜タッチパネルセンサ＞
本発明の導電パターンの形成方法、及び導電パターン付き基材は、それぞれ例えば、静電容量式タッチパネルの透明電極の形成、静電容量式タッチパネルセンサとして好ましく使用できる。
【０１２６】
図６は、静電容量式のタッチパネルセンサの一例を示す模式上面図である。図６は、タッチ画面１０２内に、透明基材１０１と透明電極（Ｘ位置座標）１０３及び透明電極（Ｙ位置座標）１０４とを備える静電容量式タッチパネルセンサの一例を示す。透明電極１０３と透明電極１０４とは、同一平面上に存在してもよく、透明基材１０１上に積層されていてもよく、透明基材１０１を挟み込むように配置されていてもよい。
【０１２７】
静電容量式タッチパネルは、上記の透明電極１０３及び１０４は、電気信号を制御するドライバ素子回路の制御回路に接続するための引き出し配線（図示せず）を有する。
【０１２８】
本実施形態に係るタッチパネルセンサは、透明電極の少なくとも一方は、本発明の感光性導電フィルムを用いて形成される。この場合、他方の透明電極は、透明導電材料を用いた公知の方法で、透明基材上に予め形成してもよい。
【実施例】
【０１２９】
以下に、本発明を実施例に基づいて具体的に説明するが、本発明はこれに限定されるものではない。【０１３０】
実施例、比較例で用いた成分は以下のとおりである。
（Ｂ）成分
・トリメチロールプロパントリアクリレート（日本化薬（株）製、商品名「ＴＭＰＴＡ」）【０１３１】
（Ｃ）成分
・１，２−オクタンジオン，１−［４−（フェニルチオ）フェニル−，２−（Ｏ−ベンゾイルオキシム）］（ＢＡＳＦ（株）製、商品名「ＯＸＥ−０１」）
・２，４，６−トリメチルベンゾイル−ジフェニル−ホスフィンオキサイド（ＢＡＳＦ（株）製、商品名「ＬＵＣＩＲＩＮ  ＴＰＯ」）
・２，２−ジメトキシ−１，２−ジフェニルエタン−１−オン（ＢＡＳＦ（株）製、商品名「Ｉｒｇaｃｕｒｅ  ６５１」）【０１３２】
（Ｄ）成分
・２−シアノ−３，３−ジフェニルアクリル酸エチル（シプロ化成（株）製、商品名「ＳＥＥＳＯＲＢ５０１」）
・２−［２−ヒドロキシ−５−［２−（メタクリロイルオキシ）エチル］フェニル］−２Ｈ−ベンゾトリアゾール（大塚化学（株）製、商品名「ＲＵＶＡ−９３」）
・ポリマー型紫外線吸収剤（大和化成（株）製、商品名「ＰＵＶＡ−５０Ｍ−５０Ｋ」）【０１３３】
・カーボンナノチューブ（Ｈｉｐｃｏ単層カーボンナノチューブ高純度品、Ｕｎｉｄｙｍ社製）
・ドデシルーペンタエチレングリコール（和光純薬（株）製）【０１３４】
（その他の成分）
・オクタメチルシクロテトラシロキサン（東レ・ダウコーニング（株）製、商品名「ＳＨ−３０」）（レベリング剤）
・メチルエチルケトン（東燃化学（株）製）（溶媒）【０１３５】
製造例１
＜銀繊維分散液（導電性繊維分散液（導電膜形成用塗液））の調製＞
［ポリオール法による銀繊維の調製］
２０００ｍＬの３口フラスコに、エチレングリコール５００ｍＬを入れ、窒素雰囲気下、マグネチックスターラーで攪拌しながらオイルバスを用いて１６０℃まで加熱した。ここに、別途用意した溶液１（２ｍｇのＰｔＣｌ２を５０ｍＬのエチレングリコールに溶解した溶液）を滴下した。４〜５分後、溶液２（５ｇのＡｇＮＯ３をエチレングリコール３００ｍＬに溶解した溶液）と、溶液３（ポリビニルピロリドン（和光純薬（株）製、重量平均分子量：５８０００）５ｇをエチレングリコール１５０ｍＬに溶解した溶液）とを、それぞれの滴下漏斗から１分間で滴下し、反応溶液を１６０℃で６０分間攪拌した。【０１３６】
上記反応溶液が３０℃以下になるまで放置した後、アセトンで１０倍に希釈した。上記反応溶液の希釈液を、遠心分離機により２０００回転で２０分間遠心分離し、上澄み液をデカンテーションした。沈殿物にアセトンを加え、攪拌後に、上記と同様の条件で遠心分離し、アセトンをデカンテーションした。その後、蒸留水を用いて同様に２回遠心分離して、銀繊維を得た。得られた銀繊維を光学顕微鏡で観察したところ、繊維径（直径）は３０ｎｍで、繊維長は３μｍであった。【０１３７】
［銀繊維分散液の調製］
純水に、上記で得られた銀繊維が０．２質量％の濃度となるように、また、ドデシルーペンタエチレングリコールが０．１質量％の濃度となるように分散し、銀繊維分散液を得た。【０１３８】
＜カーボンナノチューブ分散液の調製＞
純水に、Ｕｎｉｄｙｍ社のＨｉｐｃｏ単層カーボンナノチューブの高純度品を０．４質量％、及び界面活性剤としてドデシルーペンタエチレングリコールを０．１質量％の濃度となるように分散し、カーボンナノチューブ分散液を得た。【０１３９】
製造例２
＜バインダーポリマー（Ａ１）溶液の調製＞
撹拌機、還流冷却機、不活性ガス導入口及び温度計を備えたフラスコに、表１に示す（１）を仕込み、窒素ガス雰囲気下で８０℃に昇温した。反応温度を８０℃±２℃に保ちながら、表１に示す（２）を４時間かけて均一に滴下した。（２）の滴下後、８０℃±２℃で６時間撹拌を続け、重量平均分子量が４５０００のバインダーポリマー（Ａ１）溶液（固形分５０質量％）を得た。バインダーポリマー（Ａ１）の酸価は、７８ｍｇＫＯＨ／ｇであった。また、ガラス転移温度（Ｔｇ）は６０℃であった。【０１４０】
【表１】
2016167228.tif 000006
【０１４１】
製造例３
＜ポリマー型紫外線吸収剤（Ｄ１）溶液の調製＞
撹拌機、還流冷却機、不活性ガス導入口及び温度計を備えたフラスコに、表２に示す（１）を仕込み、窒素ガス雰囲気下で８０℃に昇温した。反応温度を８０℃±２℃に保ちながら、表２に示す（２）を４時間かけて均一に滴下した。（２）の滴下後、８０℃±２℃で６時間撹拌を続け、重量平均分子量が１５０００のポリマー型紫外線吸収剤（Ｄ１）溶液（固形分５０質量％）を得た。ポリマー型紫外線吸収剤（Ｄ１）の酸価は、０ｍｇＫＯＨ／ｇであった。【０１４２】
【表２】
2016167228.tif 000007
【０１４３】
作製したポリマー溶液の特性は、以下の方法で測定した。【０１４４】
（１）重量平均分子量
重量平均分子量（Ｍｗ）は、ゲルパーミエーションクロマトグラフィー法（ＧＰＣ）によって測定し、標準ポリスチレンの検量線を用いて換算することにより導出した。ＧＰＣの条件を以下に示す。【０１４５】
ポンプ：日立  Ｌ−６０００型（（株）日立製作所製、商品名）
カラム：Ｇｅｌｐａｃｋ  ＧＬ−Ｒ４２０、Ｇｅｌｐａｃｋ  ＧＬ−Ｒ４３０、Ｇｅｌｐａｃｋ  ＧＬ−Ｒ４４０（以上、日立化成（株）製、商品名）
溶離液：テトラヒドロフラン
測定温度：４０℃
流量：２．０５ｍＬ／分
検出器：日立  Ｌ−３３００型ＲＩ（（株）日立製作所製、商品名）【０１４６】
（２）酸価
酸価は、次のようにして測定した。まず、バインダーポリマーの溶液を、１３０℃で１時間加熱し、揮発分を除去して、固形のポリマーを得た。そして、固形のポリマー１ｇを精秤した後、精秤したポリマーを三角フラスコに入れ、アセトンを３０ｇ添加し、均一に溶解した。次いで、指示薬であるフェノールフタレインをその溶液に適量添加して、０．１ＮのＫＯＨ水溶液を用いて滴定を行った。そして、次式により酸価を算出した。
酸価＝０．１×Ｖｆ×５６．１／（Ｗｐ×Ｉ／１００）
式中、ＶｆはＫＯＨ水溶液の滴定量（ｍＬ）を示し、Ｗｐは測定した樹脂溶液の質量（ｇ）を示し、Ｉは測定した樹脂溶液中の不揮発分の割合（質量％）を示す。なお、ポリマー型紫外線吸収剤（Ｄ１）の酸価も同様の操作により算出した。【０１４７】
（３）ガラス転移温度（Ｔｇ）
上記作製したバインダーポリマーの溶液をポリエチレンテレフタレートフィルム（帝人デュポンフィルム（株）製、商品名「ピューレックスＡ５３」）上に均一に塗布し、９０℃の熱風対流式乾燥機で１０分間乾燥して、乾燥後の厚さが４０μｍであるバインダーポリマーからなる膜を形成した。次いで高圧水銀灯を有する露光機（（株）オーク製作所製、商品名「ＥＸＭ−１２０１」）を用いて、照射エネルギー量が４００ｍＪ／ｃｍ２（ｉ線（波長３６５ｎｍ）における測定値）となるように上記膜を露光した。露光された膜をホットプレート上にて６５℃で２分間、次いで９５℃で８分間加熱し、熱風対流式乾燥機にて１８０℃で６０分間加熱処理をした後、ポリエチレンテレフタレートフィルムから剥離し、ＴＭＡ／ＳＳ６０００（セイコーインスツルメンツ社製）を用いて、昇温速度５℃／分で温度を上昇させたときの上記硬化膜の熱膨張率を測定し、その曲線から得られる変曲点をガラス転移温度Ｔｇとして求めた。【０１４８】
実施例１
＜感光性導電フィルムＶ１の作製＞
［導電フィルム（感光性導電フィルムの導電膜）Ｗ１の作製］
上記製造例１で得られた銀繊維分散液を、５０μｍ厚のポリエチレンテレフタレートフィルム（ＰＥＴフィルム、帝人（株）製、商品名「Ｇ２−５０」）上に２５ｇ／ｍ２で均一に塗布し、１００℃の熱風対流式乾燥機で３分間乾燥し、導電フィルムＷ１を形成した。導電膜の乾燥後の膜厚は、０．１μｍであった。【０１４９】
［感光性樹脂組成物の溶液Ｘ１の作製］
表３に示す材料を、表３に示す配合量（質量部）で、攪拌機を用いて１５分間混合し、感光性樹脂組成物の溶液Ｘ１を作製した。（Ａ）成分の配合量は固形分の質量である。【０１５０】
【表３】
2016167228.tif 000008
【０１５１】
［感光性導電フィルムＶ１の作製］
感光性樹脂組成物の溶液Ｘ１を、上記導電フィルムＷ１上に均一に塗布し、１００℃の熱風対流式乾燥機で１０分間乾燥して感光性樹脂層を形成した。その後、感光性樹脂層を、ポリエチレンフィルム（タマポリ（株）製、商品名「ＮＦ−１３」）で覆い、感光性導電フィルムＶ１を得た。感光性樹脂層の乾燥後の膜厚は５μｍであった。【０１５２】
＜感光性導電フィルムＶ１の評価＞
［感光性導電フィルムＶ１の光透過率の測定］
得られた感光性導電フィルムＶ１のポリエチレンフィルムを剥がしながら、厚さ１ｍｍのガラス基板上に、感光性樹脂層が接するようにラミネータ（日立化成株式会社製、商品名「ＨＬＭ−３０００型」）を用いて、ロール温度１１０℃、基板送り速度１ｍ／分、圧着圧力（シリンダ圧力）４×１０５Ｐａ（厚さが１ｍｍ、縦１０ｃｍ×横１０ｃｍの基板を用いたため、この時の線圧は９．８×１０３Ｎ／ｍ）の条件でラミネートして、ガラス基板上に、支持フィルムを含む感光性導電フィルムＶ１が積層された基板を作製した。【０１５３】
次いで、ガラス基板上の感光性導電フィルムに、平行光線露光機（オーク製作所（株）製、ＥＸＭ１２０１）を使用して、支持フィルム側より露光量５×１０２Ｊ／ｍ２（ｉ線（波長３６５ｎｍ）における測定値）で、紫外線を照射した。その後、支持フィルムを除去し、さらに平行光線露光機で導電膜側から、露光量1×１０４Ｊ／ｍ２（ｉ線（波長３６５ｎｍ）における測定値）で紫外線を照射し、感光性樹脂層と導電膜（感光層）（膜厚５．０μｍ）の透過率測定用試料を得た。【０１５４】
次いで、得られた試料を紫外可視分光光度計（日立計測器サービス（株）製、商品名「Ｕ−３３１０」）を使用して、測定波長域３００〜３８０ｎｍで紫外光透過率を、測定波長域４００〜７００ｎｍで可視光透過率を測定した。なお、ガラス基板をバックグラウンドとし、感光性導電フィルム単独での透過率を測定した。【０１５５】
得られた感光性導電フィルムの可視光透過率は、波長７００ｎｍにおいて９９％、波長５５０ｎｍにおいて９９％、波長４００ｎｍにおいて８７％であった。４００ｎｍ以上７００ｎｍ以下の波長域における可視光透過率の最小値は８７％であり、良好な透過率を確保できていた。また、紫外光透過率は、３８０ｎｍにおいて７１％であり、３００ｎｍにおいて１５％であった。３００〜３８０ｎｍの紫外光透過率の最大値は７１％であった。【０１５６】
［感光性導電フィルムＶ１の表面抵抗率の測定］
感光性導電フィルムＶ１の光透過率の測定方法と同様にして、ガラス基板上に感光性導電フィルムＶ１を積層した、表面抵抗率測定用のサンプルを作製した。サンプルの表面抵抗率を非接触抵抗測定器（ナプソン（株）製、商品名「ＥＣ−８０Ｐ」）によって測定したところ、１００±５Ω／□であった。【０１５７】
［感光性導電フィルムＶ１の感度の測定］
ＰＥＴフィルム基板（厚さ５０μｍ、東洋紡績製、商品名「Ａ４１００」）の易接着面に、感光性導電フィルムＶ１のポリエチレンフィルムを剥がしながら、感光性樹脂層が接するようにラミネータ（日立化成株式会社製、商品名「ＨＬＭ−３０００型」）を用いて、ロール温度１１０℃、基板送り速度１ｍ／分、圧着圧力（シリンダ圧力）４×１０５Ｐａの条件でラミネートして、ＰＥＴフィルム基板上に、支持フィルムを含む感光性導電フィルムＶ１が積層されたフィルム基板を作製した。【０１５８】
次いで、フィルム基板上の感光性導電フィルムの支持フィルム１に、４１段ステップタブレット（日立化成株式会社製）をフォトマスクとして密着させ、平行光線露光機（オーク製作所（株）製、商品名「ＥＸＭ１２０１」）を使用して、支持フィルム１側よりフォトマスクを介して露光した。露光量は、４×１０２Ｊ／ｍ２（ｉ線（波長３６５ｎｍ）における測定値）とした。露光後、室温（２３℃〜２５℃）で１５分間放置した後、支持フィルム１を除去し、続いて、３０℃で１質量％炭酸ナトリウム水溶液を３０秒間スプレーすることにより現像した。現像により感光性導電フィルムの導電パターンが樹脂硬化パターン上に形成した。そして、現像後の残存ステップ段数により感度を評価した。感光性導電フィルムＶ１の感度を評価したところ、８段であった。残存しているステップタブレットの段数が高いほど（数値が大きいほど）高感度であることを意味する。【０１５９】
［感光性導電フィルムＶ１の解像度の測定（フル現像プロセス）］
ＰＥＴフィルム基板（厚さ５０μｍ、東洋紡績製、商品名「Ａ４１００」）の易接着面に、感光性導電フィルムＶ１のポリエチレンフィルムを剥がしながら、感光性樹脂層が接するようにラミネータ（日立化成株式会社製、商品名「ＨＬＭ−３０００型」）を用いて、ロール温度１１０℃、基板送り速度１ｍ／分、圧着圧力（シリンダ圧力）４×１０５Ｐａの条件でラミネートして、ＰＥＴフィルム基板上に、支持フィルムを含む感光性導電フィルムＶ１が積層されたフィルム基板を作製した。【０１６０】
次いで、フィルム基板上の感光性導電フィルムの支持フィルム１に、ライン幅／スペース幅が６／６〜４７／４７（単位：μｍ）の配線パターンを有するＰＥＴ製のフォトマスクを密着させ、平行光線露光機（オーク製作所（株）製、商品名「ＥＸＭ１２０１」）を使用して、支持フィルム１側よりフォトマスクを介して露光した。露光量は、４１段ステップタブレット（日立化成株式会社製）における感度が、８段となる露光量とした。露光後、室温（２３℃〜２５℃）で１５分間放置した後、支持フィルム１を除去し、続いて、３０℃で１質量％炭酸ナトリウム水溶液を３０秒間スプレーすることにより現像した。現像後の導電パターンを光学顕微鏡で観察することで、現像処理によって未露光部の導電層をきれいに除去することができ、かつ露光部が欠けなく導電パターンを形成できた。ライン幅／スペース幅の最も小さい値により解像度を評価した。感光性導電フィルムＶ１の解像度を評価したところ、２５μｍであった。解像度の評価は、数値が小さいほど良好であることを意味する。【０１６１】
［感光性導電フィルムＶ１の解像度の測定（低段差現像プロセス）］
ＰＥＴフィルム基板（厚さ５０μｍ、東洋紡績製、商品名「Ａ４１００」）の易接着面に，感光性導電フィルムＶ１のポリエチレンフィルムを剥がしながら、感光性樹脂層が接するようにラミネータ（日立化成株式会社製、商品名「ＨＬＭ−３０００型」）を用いて、ロール温度１１０℃、基板送り速度１ｍ／分、圧着圧力（シリンダ圧力）４×１０５Ｐａの条件でラミネートして、ＰＥＴフィルム基板上に、支持フィルムを含む感光性導電フィルムＶ１が積層されたフィルム基板を作製した。【０１６２】
次いで、フィルム基板上の感光性導電フィルムの支持フィルム１に、ライン幅／スペース幅が６／６〜４７／４７（単位：μｍ）の配線パターンを有するＰＥＴ製のフォトマスクを密着させ、平行光線露光機（オーク製作所（株）製、商品名「ＥＸＭ１２０１」）を使用して、支持フィルム１側よりフォトマスクを介して露光した（１段目露光）。露光量は、４１段ステップタブレット（日立化成株式会社製）における感度が、８段となる露光量とした。次に、フォトマスクと支持フィルム１を除去し、さらに感光性導電フィルムの導電層上方より、大気中環境で（酸素存在下で）フィルム全面に露光した（２段目露光）。露光量は、先程の１段目露光の３倍の露光量とした。【０１６３】
露光後、室温（２３℃〜２５℃）で１５分間放置した後、３０℃で１質量％炭酸ナトリウム水溶液を３０秒間スプレーすることにより現像した。現像後の導電パターンを光学顕微鏡で観察することで、現像処理によって１段目露光時に未露光部であった部分で、導電層の導電性繊維がきれいに除去することができ、かつ１段目露光時に露光部であった部分で、欠けなく導電性繊維のパターンを形成できた、ライン幅／スペース幅の最も小さい値により解像度を評価した。感光性導電フィルムＶ１の解像度を評価したところ、２０μｍであった。解像度の評価は、数値が小さいほど良好であることを意味する。【０１６４】
実施例２〜６
表４に示す感光性樹脂組成物の溶液（Ｘ）を用いた以外は、実施例１と同様に感光性導電フィルムを作製し、各種特性を評価した。結果を表４に示す。【０１６５】
実施例７，８
導電フィルムＷ１の代わりに導電フィルムＷ２又はＷ３を用いたこと以外は、実施例１と同様に感光性導電フィルムを作製し、各種特性を評価した。結果を表４に示す。導電フィルムＷ２及びＷ３の作製方法は以下のとおりである。【０１６６】
［導電フィルム（感光性導電フィルムの導電膜）Ｗ２の作製］
上記製造例１で得られた銀繊維分散液を、５０μｍ厚のポリエチレンテレフタレートフィルム（ＰＥＴフィルム、帝人（株）製、商品名「Ｇ２−５０」）上に２０ｇ／ｍ２で均一に塗布し、１００℃の熱風対流式乾燥機で３分間乾燥し、導電フィルムＷ２を形成した。導電膜の乾燥後の膜厚は、０．０８μｍであった。【０１６７】
［導電フィルム（感光性導電フィルムの導電膜）Ｗ３の作製］
上記製造例１で得られたカーボンナノチューブ分散液を、５０μｍ厚のポリエチレンテレフタレートフィルム（ＰＥＴフィルム、帝人（株）製、商品名「Ｇ２−５０」）上に３０ｇ／ｍ２で均一に塗布し、１００℃の熱風対流式乾燥機で３分間乾燥し、導電フィルムＷ３を形成した。導電膜の乾燥後の膜厚は、０．０５μｍであった。【０１６８】
比較例１〜３
表５に示す感光性樹脂組成物の溶液（Ｘ）を用いた以外は、実施例１と同様に感光性導電フィルムを作製し、各種特性を評価した。結果を表５に示す。【０１６９】
比較例４
導電フィルムＷ１の代わりに導電フィルムＷ３を用いたこと、そして表５に示す感光性樹脂組成物の溶液（Ｘ）を用いた以外は、実施例１と同様に感光性導電フィルムを作製し、各種特性を評価した。結果を表５に示す。【０１７０】
【表４】
2016167228.tif 000009
【０１７１】
【表５】
2016167228.tif 000010
【０１７２】
表４及び表５に示されるように、（Ｄ）成分である紫外線吸収剤を含む感光層を用いることで解像度が向上していることが確認された。より具体的には、感光層が銀ナノワイヤを含む実施例１〜７は、比較例１〜３に比べて優れた解像度を示し、感光層がカーボンナノチューブを含む実施例８は、比較例４に比べて優れた解像度を示すことが確認された。
【産業上の利用可能性】
【０１７３】
本発明の感光性導電フィルムを用いれば、感光層が導電性繊維を含む場合であっても、充分な解像度で導電パターンを形成することができる。また、充分な解像度を有する導電パターン付き基材の作製、導電パターン付き基材を含むタッチパネルの製造に用いることができる。
【符号の説明】
【０１７４】
１…支持フィルム、２…導電膜、２ａ…導電パターン、３…感光性樹脂層、３ａ…樹脂硬化層、３ｂ…樹脂硬化パターン、４…感光層、５…保護フィルム、６…マスクパターン、１０，１２…感光性導電フィルム、２０…基材、４０，４１，４２…導電パターン付き基材、１０１…透明基材、１０２…タッチ画面、１０３…透明電極（Ｘ位置座標）、１０４…透明電極（Ｙ位置座標）。
【図１】
2016167228.tif 000011
【図２】
2016167228.tif 000012
【図３】
2016167228.tif 000013
【図４】
2016167228.tif 000014
【図５】
2016167228.tif 000015
【図６】
2016167228.tif 000016
【国際調査報告】
2016167228.tif 000017
2016167228.tif 000018
2016167228.tif 000019
2016167228.tif 000020